(57)【要約】【課題】  希薄潤滑下、高荷重下で使用されても、表面起点型剥離、内部起点型剥離がいずれも生じ難くて長寿命化が実現でき、かつ生産性の向上、低コスト化、高品質化が実現できる偏心スラスト玉軸受を提供する。【解決手段】  相互間で偏心回転運動を行う一対の対面する軌道輪１０，１１の相互に対向する位置に所要数の軌道溝１０ａ，１１ａを形成する。対向する軌道溝１０ａ，１１ａ間に玉９を介在させる。この偏心スラスト玉軸受８において、軌道輪１０，１１に高周波熱処理を行い、旧オーステナイト結晶粒界で閉じられた領域を視野全体の１０％以下とする。【選択図】      図１
2007064293.tif 000002
【特許請求の範囲】
【請求項１】
相互間で偏心回転運動を行う一対の対面する軌道輪の相互に対向する位置に所要数の軌道溝を形成し、上記の対向する軌道溝間に玉を介在させた偏心スラスト玉軸受において、  軌道輪に高周波熱処理を行い、旧オーステナイト結晶粒界で閉じられた領域が視野全体の１０％以下であることを特徴とする偏心スラスト玉軸受。
【請求項２】
請求項１において、前記軌道輪の表面硬度および内部硬度がＨＶ６５３以上である偏心スラスト玉軸受。
【請求項３】
請求項１または請求項２において、前記軌道輪の材料が、炭素０．４質量％以上を含む鋼である偏心スラスト玉軸受。
【請求項４】
請求項１ないし請求項３のいずれか１項において、前記軌道輪の材料が鋼板である偏心スラスト玉軸受。
【請求項５】
請求項１ないし請求項４のいずれか１項において、自然冷媒を採用した圧縮機に使用されるものである偏心スラスト玉軸受。
【発明の詳細な説明】
【技術分野】
【０００１】
この発明は、スクロール圧縮機における旋回スクロール部材と静止スクロール部材等のように、相互間で偏心回転運動を行う一対の軌道輪の相互に対向する位置に所要数の軌道溝を形成し、対向する軌道溝間に玉を介在させた偏心スラスト玉軸受に関する。
【背景技術】
【０００２】
スクロール圧縮機は、自動車用エアコンやヒートポンプ式給湯器等に多く使用されている。このようなスクロール圧縮機には、特許文献１や特許文献２に開示されたような偏心スラスト玉軸受が用いられる。
この種の偏心スラスト玉軸受は、相互間で偏心回転運動を行う一対の対面する軌道輪の相互に対向する位置に所要数の軌道溝を形成し、これら対向する軌道溝間に玉を介在させたものである。軌道輪には、低コスト化のために鋼板のプレス加工品が多く用いられている。
【０００３】
プレス加工による上記軌道輪の製造工程としては、図５（Ｂ）に一例を示すように、鋼板をプレス加工した後、軌道溝の表面硬化等のために熱処理し、タンブラー加工して仕上げる。鋼板には例えばＪＩＳ規格のＳＣＭ４１５等が用いられている。熱処理としては、ＳＣＭ４１５等の炭素含有量の低い鋼の場合、浸炭熱処理や浸炭窒化熱処理が採用され、焼戻の後、反りやうねり矯正のためにプレステンパーが行われる。浸炭熱処理の代わりに光輝熱処理が採用される場合もある。これら浸炭熱処理または光輝熱処理と焼戻とは、連続炉で行われる。
【０００４】
なお、ラジアルタイプのシェル型針状ころ軸受においては、生産性向上のために、高周波熱処理を行うことが提案されている（例えば、特許文献３）。これは主に、シェル型外輪の縁曲げを行う場合の工程削減を図ることを目的とする。すなわち、一般的には量産性に優れた浸炭焼入が採用されるが、シェル型針状ころ軸受では、一端にフランジを有する外輪に保持器付きころを入れた後に、外輪の他端のフランジの縁曲げを行うことから、焼きなましが必要とされる。この焼きなまし処理を、部分的な処理が可能な高周波熱処理の採用により省略しようとするものである。
【特許文献１】特開平１０−８９３５０号公報
【特許文献２】特開２０００−３３７３６５号公報
【特許文献３】特開２００５−４２８７９号公報
【発明の開示】
【発明が解決しようとする課題】
【０００５】
近年、自動車の高機能化および低コスト化に伴い、スクロール圧縮機に使用されるスラスト玉軸受の長寿命化、低コスト化、高品質化が要求されている。給湯機においても上記と同様な要求がある。
また、自然冷媒（ＣＯ2 ）を採用するスクロール圧縮機等に使用される偏心スラスト玉軸受は、希薄条件下および高荷重下で使用される。希薄条件下，高荷重下という厳しい条件下で使用されるため、表面起点剥離などの表面損傷での早期破損に対して抑制効果があり、また通常の荷重依存型の転動疲れによる内部起点剥離にも抑制効果がある長寿命な偏心スラスト玉軸受が求められている。
【０００６】
詳しく説明すると、自動車用エアコンやヒートポンプ式給湯機の偏心スラスト玉軸受に使用されている潤滑用のオイルは低粘度である上、更にスクロール圧縮機の冷却能力を向上させるため、オイル量を削減している。そして、地球温暖化への影響を考慮し、自然冷媒（ＣＯ2 ）を採用していることから、圧縮機内の高圧化が進み、さらに一層希薄潤滑下で偏心スラスト玉軸受が使用されることになる。これらのため、玉と軌道輪間において、油膜切れを起こし金属接触となることがある。そのため、接触部が発熱し表面損傷や表面起点型の剥離が発生し易くなる。また、局部的に接触面圧が高くなり、内部起点型の剥離も発生し易くなる。
【０００７】
また、軸受の使用条件として、高荷重化への傾向が見られ、通常の荷重依存型の転動疲れによる内部起点型剥離も発生する。このような状況下で、客先要望としては、表面起点型剥離などの表面損傷での早期破損に対して効果があり、通常の荷重依存型の転動疲れによる内部起点型剥離にも効果がある長寿命な軸受が求められている。
【０００８】
従来の浸炭熱処理，光輝熱処理等で熱処理した偏心スラスト玉軸受の軌道輪は、表面硬度はＨＶ６５３以上となるが、内部硬度はＨＶ４００程度であり、内部硬度が不足して、通常の荷重依存型の転動疲れによる内部起点剥離に対して十分ではない。また、表面硬度が十分に得られても、浸炭熱処理，光輝熱処理等の雰囲気熱処理を施した軌道輪は、熱処理時の加熱時間が長くなるため、表面の旧オーステナイト結晶粒界の生成が進み、この結晶粒界は、はっきりとした粒状となる。この粒状の結晶粒界は、周囲の鋼組織と比べて著しく硬さが異なるため、亀裂発生の起点となる恐れがあり、亀裂の進展に対する抵抗性が弱い。そのため、結晶粒界が上記のように形成されると、希薄潤滑下での玉と軌道輪間の油膜切れ（金属接触）による表層発熱や接線力による表面亀裂が発生することがある。
【０００９】
また、従来の浸炭熱処理，光輝熱処理等の雰囲気熱処理を行うものは、偏心スラスト玉軸受の生産ライン中に熱処理工程部が配置できず、生産性の向上、およびその生産性向上によるコスト低下が難しい。熱処理工程のインライン化ができないため、個々の軌道輪毎の品質管理が難しく、高品質化実現の妨げとなっている。
【００１０】
なお、特許文献３には、軸受外輪の高周波熱処理につき開示されているが、これは、上記のように、シェル型外輪の縁曲げを行う場合の工程削減を図ることを目的とするものであり、偏心スラスト玉軸受の軌道輪の場合の表面起点型剥離，内部起点型剥離を同時に抑制することについて示唆するものではない。
【００１１】
この発明の目的は、希薄潤滑下、高荷重下で使用されても、表面起点型剥離などの表面損傷での早期破損が生じ難く、また通常の荷重依存型の転動疲れによる内部起点型剥離も生じ難くて長寿命化が実現でき、かつ生産性の向上、生産設備の簡素化による低コスト化や、個別品質管理の容易化による高品質化が実現できる偏心スラスト玉軸受を提供することである。
【課題を解決するための手段】
【００１２】
この発明の偏心スラスト玉軸受は、相互間で偏心回転運動を行う一対の対面する軌道輪の相互に対向する位置に所要数の軌道溝を形成し、上記の対向する軌道溝間に玉を介在させた偏心スラスト玉軸受において、軌道輪に高周波熱処理を行い、旧オーステナイト結晶粒界で閉じられた領域が視野全体の１０％以下であることを特徴とする。この結晶粒界で閉じられた領域が視野全体の１０％以下となる材質は、軌道輪の表層および内部とも得られるものとする。
【００１３】
この構成によると、軌道輪の熱処理を高周波熱処理としたため、浸炭熱処理、浸炭窒化熱処理、光輝熱処理等の雰囲気熱処理を施した軌道輪に比べ昇温時間および加熱時間を短くすることができる。そのため、冷却前のオーステナイト結晶粒界の形成が完全に行われず、結晶粒界が明瞭に形成されない。旧オーステナイト結晶粒界で閉じられた領域は視野全体の１０％以下となる。このように結晶粒界が明瞭に形成されないため、亀裂発生，進展に対する抵抗性が非常に大きくなり、滑りによる表層発熱や接線力による表面亀裂の発生を防止することができる。さらに、内部起点型剥離の亀裂に対しても、長寿命化が図れる。これらのため、希薄潤滑下、高荷重下で使用されても、表面起点型剥離などの表面損傷での早期破損が生じ難く、また通常の荷重依存型の転動疲れによる内部起点型剥離も生じ難くて長寿命化が実現できる。
また、高周波熱処理によるため、クリーンな電気エネルギーを用いた加熱であることから、運転効率が良く熱処理工程部のインライン化が容易で、生産性の向上にも役立つため、更なるコスト低減も可能である。すなわち、高周波熱処理による熱処理工程のインライン化により、製品の製造サイクルタイムが短縮でき、仕掛かり在庫を持つ必要がなく、設備も簡素なものとできて、低コスト化が実現できる。また、熱処理工程をインライン化することにより、個々の軌道輪毎の品質管理、いわゆるピースバイピースの品質管理が可能となり、高品質化が実現できる。
【００１４】
この発明において、軌道輪の表面硬度および内部硬度を、ビッカース硬さでＨＶ６５３以上としても良い。軌道輪の硬度は、軸受として機能するための最も重要な要素の一つである。偏心スラスト玉軸受では、軌道輪の軌道面の表面硬度がＨＶ６５３以上であることが望ましく、表面硬度がＨＶ６５３未満では、転動疲労寿命が低下する。表面硬度をＨＶ６５３以上とすることで、転動疲労寿命の低下を回避することができる。さらに、表面だけでなく、軌道輪の内部硬度もＨＶ６５３以上とすることで、表面のみＨＶ６５３以上である軌道輪に比べて軌道輪に塑性変形が生じ難くなり、より転動疲労寿命が向上する。
ここで、表面硬度とは、軌道輪の表面において玉と接触する部分（すなわち軌道溝の内面）の硬さを言う。また、内部硬度とは、軌道輪において玉と接触する側の面に垂直な断面の中央部の硬さを言う。
【００１５】
この発明において、軌道輪の材料を、炭素０．４質量％以上を含む鋼としても良い。炭素を０．４質量％以上を含む鋼とすると、容易に前記ＨＶ６５３以上の硬度を得ることができる。
【００１６】
さらに、この発明において、前記軌道輪の材料を鋼板としても良い。鋼板とすることにより、プレス加工で生産でき、旋削等の方法で形成した部材を用いるものよりも、低コストな軌道輪とすることができる。
【００１７】
この発明における偏心スラスト玉軸受は、自然冷媒（ＣＯ2 ）を採用した圧縮機に使用されるものであっても良い。自然冷媒を採用した圧縮機では、圧縮機内の高圧化が進み、また冷却能力向上のために希薄潤滑下で使用される。しかし、この発明の偏心スラスト玉軸受は、軌道輪に高周波熱処理を行い、表面の粒界酸化層の層厚を１μｍ以下としたことにより、表面および内部起点型剥離が生じ難くて長寿命化が得られるため、自然冷媒を採用した圧縮機の場合に、上記の長寿命化の効果がより一層有効に発揮される。
【発明の効果】
【００１８】
この発明の偏心スラスト玉軸受は、相互間で偏心回転運動を行う一対の対面する軌道輪の相互に対向する位置に所要数の軌道溝を形成し、上記の対向する軌道溝間に玉を介在させた偏心スラスト玉軸受において、軌道輪に高周波熱処理を行い、旧オーステナイト結晶粒界で閉じられた領域が視野全体の１０％以下になるものとしたため、希薄潤滑下、高荷重下で使用されても、表面起点型剥離などの表面損傷での早期破損が生じ難く、通常の荷重依存型の転動疲れによる内部起点型剥離も生じ難くて長寿命化が実現できる。また、熱処理工程のインライン化が可能で、生産性の向上、生産設備の簡素化による低コスト化、個別の軌道輪の品質管理の容易化による高品質化が実現できる。
【発明を実施するための最良の形態】
【００１９】
この発明の実施形態を図１ないし図４と共に説明する。図１はこの発明の一実施形態にかかる偏心スラスト玉軸受が適用されたスクロール圧縮機の縦断面図、図２は同スクロール圧縮機における偏心スラスト玉軸受の取付例を示す縦断面図、図３はその拡大図、図４はこのその軌道輪の平面図を示す。
スクロール圧縮機Ｓは、図１に示すように駆動モータ１の動力を受け回転駆動する出力軸２によって偏心旋回する旋回スクロール部材３と、これに対向して設置される固定スクロール部材４とに螺旋状隔壁５，６を各々設け、両隔壁５，６間に形成される圧縮室７を、旋回スクロール部材３の旋回に伴って容積変化させることによって圧縮室内の流体を圧縮するものである。上記流体としては、ここでは自然冷媒（例えば、ＣＯ2 ）を用いている。
【００２０】
上記旋回スクロール部材３と、固定スクロール部材４に一体に固着された固定フレーム４ａとの間には、この発明の偏心スラスト玉軸受８が介装されている。この偏心スラスト玉軸受８は、図に示すように、鋼球等の玉９と、上記旋回スクロール部材３および上記固定フレーム４ａに形成された軌道輪装着溝３ａ，４ｂに装着され上記玉９を介在させた一対のリング状の軌道輪１０，１１とよりなる。このリング状軌道輪１０，１１の、上記軌道輪装着溝３ａ，４ｂに対する装着は、ピン孔１０ｂ，１１ｂ（図４参照）を介し不図示のピンによってなされる。各リング状軌道輪１０，１１は、鋼板等のプレス成形品からなり、それらの対向面には、玉９を転走させる環状の軌道溝１０ａ，１１ａが、周方向の複数箇所に等間隔で形成されている。軌道溝１０ａ，１１ａは、溝断面が玉９の半径より僅かに大きな曲率半径の円弧形状とされ、且つ、溝底部に沿う円周軌道の直径ｄ（図３、図４参照）が旋回スクロール部材の偏心旋回半径ｅと等しくなるよう形成されている。
【００２１】
前記各軌道輪１０，１１は、鋼板のプレス加工品であり、全体に高周波熱処理を施し、軌道輪１０，１１は、表面および内部の任意の箇所において、旧オーステナイト結晶粒界で閉じられた領域が視野全体の１０％以下となるものとしている。また、前記高周波熱処理により、軌道輪１０，１１の表面硬度および内部硬度をＨＶ６５３以上としている。
【００２２】
上記旋回スクロール部材３の軸心Ｃ１は、上記出力軸の軸心Ｃ２に対して、所定の偏心量（上記偏心旋回半径）ｅだけ偏心しており、駆動モータ１が作動すると、旋回スクロール部材３が偏心量ｅに等しい旋回半径で偏心回転する。このとき、旋回スクロール部材３には、これを自転させようとする力が働き、また、流体（冷媒）の圧縮動作に伴うスラスト荷重が負荷される。偏心スラスト玉軸受８は、旋回スクロール部材３の偏心回転に伴って玉９が各軌道溝１０ａ、１１ａ間を転動することによって、旋回スクロール部材３の自転を防止すると共に、スラスト荷重を支持するべく機能する。
【００２３】
図５（Ａ）は、上記の偏心スラスト玉軸受８の軌道輪１０，１１の製造工程の一例を示す。この軌道輪に採用される鋼板の材質は、炭素を０．４質量％以上含むものであり、例えば、Ｓ４０Ｃ〜Ｓ５５Ｃ（機械構造用炭素鋼）、ＳＣＭ４４０〜ＳＣＭ４４５（機械構造用合金鋼）、ＳＭＮ４４３（機械構造用マンガン鋼）、ＳＫ５（炭素工具鋼）、ＳＵＪ２、ＳＡＥ１０７０等が使用される。これら鋼板をプレス加工にて上記のような所定の形状に加工する。これを拘束した状態で高周波熱処理として、高周波熱焼入を施し、引き続き高周波焼戻処理を行う。
【００２４】
この場合、高周波焼入工程における加熱時間が、一般的焼入硬化処理である浸炭熱処理や、浸炭窒化熱処理、あるいは光輝熱処理等の雰囲気熱処理に比較して極めて短いため、冷却前のオーステナイト結晶粒界の形成が完全に行われない。そのため、旧オーステナイト結晶粒界で閉じられた領域を、視野全体の１０％以下とできる。
また、高周波焼戻工程では、軌道輪を拘束しているため、反りやうねりの発生が抑制される。さらに、軌道輪の表面硬度および内部硬度は、いずれもビッカース硬度でＨＶ６５３以上となる。次に、研削加工を行うことなく、例えば、タンブラーにより仕上げがなされる。
【００２５】
上記製造工程によれば、冷却前のオーステナイト結晶粒界の形成が完全に行われないので、この軌道輪を上記のような偏心スラスト玉軸受８に適用した場合、希薄潤滑下で玉９と軌道林輪１０，１１間の油膜切れ（金属接触）があっても、亀裂発生、進展に対する抵抗性が非常に大きくなり、滑りによる表層発熱や接線力による表面亀裂発生が抑制される。よって、内部、表面起点型剥離にも効果があり、長寿命化が図られる。
高周波熱処理設備は比較的小規模であり、しかも、取扱に注意が必要な浸炭ガス等も使用しないため、熱処理設備をインライン化して、加工工程と共に１つのラインを構成することができる。すなわち、ワンライン化することができる。そのため、熱処理前および熱処理後の仕掛品が発生せず、これにより製造コストの低減化が図られる。また、製品の管理も容易となるため、ピースバイピースの品質管理を行うことができ、製品の高品質化が実現される。さらに、通常の雰囲気熱処理の場合は、焼戻工程終了時において軌道輪の反りやうねりを生じ易いため、矯正のためのプレステンパー工程を必要とするが、この高周波熱処理を採用した製造工程では、このような反りやうねりが生じ難いため、プレステンパーの工程は不要となり、これによっても製造コストの低減化が図られる。
【実施例】
【００２６】
上記製造工程に基づき偏心スラスト玉軸受用軌道輪を作成した。軌道輪の材料として、板厚１．４ｍｍのＳ５５ＣおよびＳＡＥ１０７０の鋼板を用いた。この材料を、製品サイズ：内径６０ｍｍ、外径１００ｍｍとしてプレス加工し、試験片とした。
この試験片に高周波コイルにて高周波（１００ｋＨｚ）加熱を施し、試験片全体が加熱された後、水冷を実施した。続いて、高周波焼戻（誘導焼戻、２２０〜２３０℃、１０秒間保持）を実施した。比較例として、ＳＣＭ４１５の鋼板をプレス加工して試験片とし、浸炭熱処理（８８０℃×４０分＋８２０℃×１０分、１６０℃×２時間）又は光輝熱処理（８５０℃×４０分）を施し、２００℃×１時間のプレステンパー（反り、うねり矯正）を実施した。表１にこれらの試験片の品質を示す。
【００２７】
【表１】
2007064293.tif 000003
【００２８】
表１から、この発明の実施例の場合は、表面硬度および内部硬度共にＨＶ６５３以上となるのに対し、比較例では表面硬度はＨＶ６５３以上となるが、内部硬度はＨＶ４００程度にとどまることが分かる。また、旧オーステナイト結晶粒界で閉じられた領域は、この発明の各実施例の場合、視野全体で１０％以下であるのに対し、比較例では１００％近くにまで達していることが分かる。
【００２９】
表１の試験片をそれぞれ２個使用し、その間に転動体である玉とこれらの玉を保持する保持器とを配置し、偏心スラスト玉軸受の形で許容静転動体荷重試験および寿命試験を行った。
【００３０】
〔許容静転動体荷重試験〕
上記試験片について、アムスラー試験機を用い、試験片に転動体（玉）直径の０．０１％の総永久変形量が発生する荷重を測定した。転がり軸受の分野において許容できる塑性変形の大きさは、最大荷重の接触部分に発生して残留する塑性変形について、転動体の変形量と軌道面の変形量和が転動体直径の０．０１％以下と定義されている。このような小さい残留変形ならば、普通の荷重を受ける軸受の滑らかな回転や疲労寿命に対して悪影響を及ぼすことがないことが経験的に知られている。上記許容静転動体荷重試験結果に基づき、軌道輪の材質（材料＋熱処理）による安全率を求めた。
【００３１】
安全率は次式で定義される。安全率の数値は小さい方が望ましい。
ＳO ＝ＣO ／ＰO ｍａｘ
（ＳO ：安全率、ＣO ：基本静定格荷重、ＰO ｍａｘ：最大静転動体荷重）
このように求めた各実施例１，２および比較例１の安全率を表２に示す。
【００３２】
【表２】
2007064293.tif 000004
【００３３】
表２の結果から分かるように、この発明の実施例１，２を従来例である比較列１と比較すると、許容静転動体荷重が６０％以上向上し、良好な結果が得られた。
これは、実施例１，２の場合、軌道輪全体（試験片全体）が、高周波加熱硬化処理されるため、表面硬度および内部硬度共にＨＶ６５３以上となり、軌道輪に永久変形（塑性変形）が発生し難く、その結果、許容静転動体荷重が向上するもの考えられる。
【００３４】
また、この発明の実施例３として、ＳＵＪ２を用いて上記と同様にプレス加工および高周波熱処理を施したものを追加し、また、比較例２として実施例３と同じＳＵＪ２を用いて浸炭熱処理を施したものを追加し、これらについて、許容静転動体荷重試験結果に基づく安全率を算出した結果を表３に示す。
【００３５】
【表３】
2007064293.tif 000005
【００３６】
実施例３と比較例２とを比較すると、同材質のＳＵＪ２を用いているが、熱処理方法の違いによって、実施例３の方が比較例２よりも許容静転動体荷重が高くなっている。
これは、高周波熱処理を用いることにより、冷却前のオーステナイト結晶粒界の形成が完全に行われず、結晶粒界が明瞭に形成されないため、変形抵抗があり、許容静転動体荷重が高くなるものと考えられる。
同様に、高周波熱処理を施すことにより、軌道輪表面の粒界酸化を抑制でき、酸化層の層厚が１μｍ以下となり、殆ど発生しないため、表層部での変形も抑制され、これによっても許容静転動体荷重が高くなるものと考えられる。
【００３７】
〔寿命試験〕
実施例１，２および比較例１の試験片を用いて上記偏心スラスト玉軸受を組立て、その寿命試験を実施した。試験条件を表４に示す。
【００３８】
【表４】
2007064293.tif 000006
【００３９】
表５に寿命試験結果を示す。この寿命試験結果では、比較例１の寿命を１とし、その相対比で示している。
【００４０】
【表５】
2007064293.tif 000007
【００４１】
表５の結果から、実施例１，２の試験片の寿命が比較例１の寿命より２倍以上長くなっていることが分かる。これは、高周波熱処理を施すことにより、冷却前のオーステナイト結晶粒界の形成が完全に行われず、結晶粒界が明瞭に形成されないため、亀裂発生、進展に対する抵抗性が非常に大きくなり、滑りによる表層発熱や接線力による表面亀裂の発生が防止され、更に、内部起点型剥離の亀裂に対しても、亀裂発生、進展に対する抵抗性が非常に大きくなることによって、長寿命となるものと考えられる。同様に、高周波熱処理を施すことにより、軌道輪表面の粒界酸化を抑制し、酸化層の層厚が１μｍ以下となり、殆ど形成されないに等しいから、滑りによる表層発熱や接線力による表面亀裂の発生が防止されることによっても、長寿命となるものと考えられる。
【００４２】
図６（ａ）（ｂ）は、旧オーステナイト結晶粒界の光学顕微鏡写真であり、また、図７（ａ）（ｂ）は、旧オーステナイト結晶粒界の模式図であり、各図の（ａ）は実施例１および２の例であり、（ｂ）は比較例１の例を示すものである。旧オーステナイト結晶粒界の観察は以下の手順で行った。即ち、上記軌道輪を転走面に垂直な面で切断し、その断面を鏡面研磨した後、研磨された面を室温で腐食液に３０分間浸漬して腐食させた。腐食液は、ピクリン酸飽和水溶液に界面活性剤を加えたもの（ＪＩＳ  Ｇ  ０５５１  附属書１）を使用した。その後、断面の中央部を４００倍の倍率で光学顕微鏡観察すると共にその写真撮影を行った。
【００４３】
図６および図７において、図６（ｂ）の比較例１では、明確な旧オーステナイト結晶粒界が観察されるのに対し、図６（ａ）のこの発明の実施例１，２では、旧オーステナイト結晶粒界が不明確であることが観察される。これは、比較例１の場合、図７（ｂ）に示すように旧オーステナイト結晶粒界の形成が十分に進行しているため、結晶粒界が明瞭に観察されたものと考えられる。これに対し、この発明の実施例１、２の場合、図７（ａ）に示すように、旧オーステナイト結晶粒界の形成が十分に進行していないため、結晶粒界が明瞭に観察されなかったものと考えられる。このことから、この発明の実施例１，２では旧オーステナイト結晶粒界の形成が、比較例１ほど進行していないことが理解される。
【００４４】
図８（ａ）（ｂ）は、軌道輪（試験片）の表層部の光学顕微鏡写真であり、（ａ）は実施例１および２の例であり、（ｂ）は比較例１を示すものである。この光学顕微鏡写真は、次の手順で得た。すなわち、上記軌道輪を転走面に垂直な面で切断し、その断面を鏡面研磨した後、研磨された面を室温で３％ナイタルに浸漬して腐食させた。浸漬時間は、２〜１０秒であるが、鋼種により腐食され易さが異なるため、腐食の進行状況を確認しながら、それぞれの軌道輪について適当な時間とした。その後、転走面直下の表層部を光学顕微鏡観察すると共にその写真撮影を行った。この光学顕微鏡観察の結果、この発明の実施例１および２では、表層部の粒界酸化層の層厚は１μｍ以下であり、比較例２では、表層部の粒界酸化層の層厚は６μｍ程度であることがわかった。
【００４５】
なお、この発明の偏心スラスト玉軸受は、自然冷媒（ＣＯ2 ）を採用したスクロール圧縮機に望ましく採用されるが、これに限らず、その他の希薄潤滑下、高荷重下で用いられる圧縮幾にも有用である。
また、この明細書で開示された実施の形態は全ての点で例示であって制限的なものではないと考えられるべきである。この発明の範囲は、上記の説明だけでなく、特許請求の範囲によって示され、特許請求の範囲と均等の範囲内での全ての変更が含まれることが意図される。
【図面の簡単な説明】
【００４６】
【図１】この発明の偏心スラスト玉軸受が適用されたスクロール圧縮機の縦断面図である。
【図２】同スクロール圧縮機における偏心スラスト玉軸受の取付例を示す縦断面図である。
【図３】その拡大図である。
【図４】この発明の軌道輪の平面図である。
【図５】（Ａ），（Ｂ）はそれぞれこの発明の一実施形態および従来例の偏心スラスト玉軸受の軌道輪の製造工程の一例を示すである。
【図６】（ａ）（ｂ）は、旧オーステナイト結晶粒界の光学顕微鏡写真であり、（ａ）は実施例１および２の例であり、（ｂ）は比較例１の例を示すものである。
【図７】（ａ）（ｂ）は、旧オーステナイト結晶粒界の模式図であり、（ａ）は実施例１および２の例であり、（ｂ）は比較例１の例を示すものである。
【図８】（ａ）（ｂ）は、軌道輪の表層部の光学顕微鏡写真であり、（ａ）は実施例１および２の例であり、（ｂ）は比較例１の例を示すものである。
【符号の説明】
【００４７】
８…偏心スラスト玉軸受
１０…軌道輪
１０ａ…軌道溝
１１…軌道輪
１１ａ…軌道溝
Ｓ…スクロール圧縮幾
【図１】
2007064293.tif 000008
【図２】
2007064293.tif 000009
【図３】
2007064293.tif 000010
【図４】
2007064293.tif 000011
【図５】
2007064293.tif 000012
【図６】
2007064293.tif 000013
【図７】
2007064293.tif 000014
【図８】
2007064293.tif 000015